FR 2880030 A1 20060630 FR 0413851 A 20041223 Le domaine de l'invention est celui des compositions silicones monocomposant, comprenant une charge, stables au stockage en l'absence d'humidité, et réticulant par polycondensation en élastomère, à température ambiante (par exemple 5 à 35 C) et en présence d'eau (par exemple humidité ambiante). Ces compositions sont parfois appelées EVF-1 pour élastomère vulcanisable à froid monocomposant. Les formulations des élastomères vulcanisables à froid par polycondensation font généralement intervenir une huile silicone, généralement polydiméthylsiloxane (PDMS), à terminaisons hydroxylées, éventuellement pré-fonctionnalisées par un silane de façon à présenter des extrémités Si(OR)a, un réticulant RbSi(OR')q_b, où b Ces élastomères peuvent être utilisés dans un large domaine d'application, comme le collage, l'étanchéité et le moulage. Les plus grands débouchés sont l'apanage des produits monocomposant (EVF-1) sous forme de mastics, de colles ou de revêtements qui réticulent à l'aide de l'humidité de l'air. De tels EVF-1 sont notamment utilisés dans le bâtiment, l'automobile, l'électroménager en tant que moyen d'étanchéification, de jointoiement et/ou d'assemblage entre autres. Les propriétés rhéologiques de ces matériaux silicones monocomposant (forme pâteuse) font l'objet de beaucoup d'attention dans ces applications. Il en va de même en ce qui concerne leur résistance aux intempéries et à la chaleur, leur flexibilité à basse température, leur facilité de mise en oeuvre et leur réticulation/durcissement rapide in situ, au contact de l'humidité de l'air. Lors de sa prise, le matériau forme d'abord une peau superficielle (prise en surface dont la vitesse est mesurée par le temps de formation de peau TFP), puis la réticulation doit se poursuivre à coeur jusqu'à durcissement complet (prise à coeur). La cinétique de prise est un critère essentiel des EVF-1. II est donc d'un grand intérêt de pouvoir disposer de compositions réticulables à coeur ayant une cinétique de prise aussi rapide que possible. Les catalyseurs de réticulation classiquement utilisés sont soit des composés du titane, soit des composés de vanadium. Les composés du titane sont connus pour conduire à des compositions présentant une prise lente en surface. La prise en surface est connue pour être plus rapide avec les composés du vanadium. Cependant, la prise à coeur n'est pas toujours optimale. Les auteurs de la présente invention ont en particulier découvert que la présence d'une charge à base de carbonate interfère avec la réticulation d'une composition EVF-1 catalysée par un composé du vanadium. Cette interférence se traduit en particulier par une prise lente à coeur. En outre, les EVF-1 dont les groupes réactifs sont de type alcoxy présentent une cinétique de réticulation beaucoup plus lente que les EVF1 ayant des groupes de type acétique ou oxime comme groupes réactifs. Les auteurs se sont donc assignés pour objectif de proposer une solution à ces problèmes, afin de proposer des compositions silicones monocomposant comportant une charge, y compris une charge à base de carbonate, qui soit capable de réticuler dans de bonnes conditions en élastomère, par polycondensation et à température ambiante sous l'effet de l'humidité. Un autre objectif de l'invention est d'accélérer la cinétique de réticulation des EVF-1 à groupes réactifs de type alcoxy. Entre autres, les compositions selon l'invention doivent être capables de réticuler selon une cinétique de prise combinant prise en surface rapide et bonne prise à coeur. Est visé en particulier un temps de formation de peau inférieur à 15 minutes, de préférence inférieur ou égal à 10 minutes. Un autre objectif de l'invention est de proposer une telle composition ne 20 dégageant pas de produit volatile toxique lors de la réticulation. Ces objectifs, ainsi que d'autres, sont atteints par l'emploi combiné d'un composé du vanadium et d'un composé du titane, comme catalyseur ou accélérateur de la réaction de réticulation d'une composition polyorganosiloxane (POS) stable au stockage en l'absence d'humidité, comportant une charge, et réticulant, en présence d'eau, en élastomère, composition dans laquelle les POS sont des POS linéaires réticulables non hydroxylés et présentant des extrémités fonctionnalisées de type alcoxy, oxime, acyle et /ou énoxy, de préférence alcoxy. L'invention n'exclut pas la présence d'une proportion minoritaire de POS comportent des groupes OH, i.e. pouvant représenter moins de 10 pmol en OH par g de composition. En effet, ces POS peuvent être issus d'une réaction de fonctionnalisation d'un POS à terminaisons hydroxylées avec un réticulant adapté et en présence d'un catalyseur de fonctionnalisation, et il peut toujours subsister quelques chaînes POS avec des terminaisons hydroxylées. De préférence, les POS selon l'invention en sont entièrement dépourvus. L'invention a donc pour objet une composition polyorganosiloxane (POS) monocomposant stable au stockage en l'absence d'humidité et réticulant, en présence d'eau, en élastomère, composition comprenant au moins un polyorganopolysiloxane POS linéaire réticulable, une charge (une charge de renfort et/ou une charge semi-renforçante et/ou une charge de bourrage) et un catalyseur de réticulation, le POS présentant des extrémités fonctionnalisées non-hydroxylées, notamment des extrémités de type alcoxy, oxime, acyle et /ou énoxy, de préférence alcoxy, la composition étant essentiellement ou totalement dépourvue de POS hydroxylés, i.e. notamment moins de 10 pmol en OH par g de composition, et étant caractérisée en ce que le catalyseur comporte un composé du vanadium et un composé du titane. Les composés du titane et du vanadium agissent de manière synergique pour conduire à une cinétique de prise en surface et à coeur rapide, y compris lorsque le POS est de type alcoxy et/ou lorsqu'une charge semi-renforçante du type carbonate est présente. Dans un mode de réalisation préféré, ladite composition est caractérisée en ce qu'elle comprend: -A- au moins un polyorganopolysiloxane linéaire réticulable A de formule: _ R_ (R2)a[Rf0] 3_aSi-O i-O Si(R2)a[Rfo]3-a n (A) dans laquelle: les substituants R1, identiques ou différents, représentent chacun un radical monovalent hydrocarboné saturé ou non en C1 à C13, substitué ou non substitué, aliphatique, cyclanique ou aromatique; les substituants R2, identiques ou différents, représentent chacun un radical monovalent hydrocarboné saturé ou non en C1 à C13, substitué ou non substitué, aliphatique, cyclanique ou aromatique; - les substituants de fonctionnalisation Rfo, identiques ou différents, représentent chacun: É un reste oxime de formule: (R3)2 C N--O avec R3 représentant indépendamment, un alkyle linéaire ou ramifié en ci à Cg; un cycloalkyle en C3 à c8, un alcényle en C2-C8, de préférence sélectionné dans le groupe comprenant: méthyle, éthyle, propyle, butyle, vinyle, allyle; É un reste alcoxy de formule: R40(CH2CH2O)b avec R4 représentant indépendamment, un alkyle linéaire ou ramifié en C1 à Cg; un cycloalkyle en C3 à Cg, de préférence sélectionné dans le groupe comprenant: méthyle, éthyle, propyle, butyle et méthylglycol, et b=0ou1; É un reste acyle de formule: O R5C O avec R5 représentant un radical monovalent hydrocarboné saturé ou non en C1 à C13, ramifié ou non, substitué ou non substitué, aliphatique, cyclanique ou aromatique, É un reste énoxy de formule: R6R6C=CR6-O- avec les R6, identiques ou différents, représentant un hydrogène ou un radical monovalent hydrocarboné saturé ou non en C1 à 013, ramifié ou non, substitué ou non substitué, aliphatique, cyclanique ou aromatique, n a une valeur suffisante pour conférer au POS A une viscosité dynamique à 25 C allant de 500 à 1.000.000 mPa.s; a est zéro ou 1; -B éventuellement au moins une résine polyorganosiloxane B fonctionnalisée par au moins un radical Rf0 répondant à la définition donnée supra et présentant, dans sa structure, au moins deux motifs siloxyles différents choisis parmi ceux de formules (R1)3SiO1/2 (motif M), (R1)2SiO2/2 (motif D), R1SiO3/2 (motif T) et SiO2 (motif Q), l'un au moins de ces motifs étant un motif T ou Q, les radicaux R1, identiques ou différents, ayant les significations données supra à propos de la formule (A), ladite résine ayant une teneur pondérale en radicaux fonctionnels Rf allant de 0,1 à 10 %, étant entendu qu'une partie des radicaux R' sont des radicaux Rf ; -C éventuellement au moins un réticulant C de formule: (R2)aSi [Rf014-a avec R2, Rf et a étant tels que définis ci- dessus, - D éventuellement au moins un polydiorganosiloxane D linéaire non réactif et non fonctionnalisé Rf et de formule: R' (R')3SiO Si O Si(RI)3 (D) 1 \ m dans laquelle: les substituants R1, identiques ou différents, ont les mêmes significations que celles données ci-avant pour le polyorganosiloxane A de formule (A) ; - m a une valeur suffisante pour conférer au polymère de formule (D) une viscosité dynamique à 25 C allant de 10 à 200.000 mPa.s; - E- une quantité efficace d'un composé du vanadium E' et d'un composé du titane E" comme catalyseur ou accélérateur de réticulation; -F une charge de renfort et/ou une charge semi- renforçante et/ou une charge de bourrage F; - H éventuellement au moins un agent auxiliaire H. Le composé du vanadium E' peut être un composé du vanadium au degré d'oxydation 3 (V), 4 (V4) ou 5 (V5). Dans un premier mode de réalisation, le composé E' est un composé du V5, et en particulier un composé de formule (E'1) : X3VO dans laquelle les radicaux X, identiques ou différents, sont choisis parmi: les ligands radicalaires X à 1 électron, notamment alcoxy ou atome d'halogène et les ligands LX radicalaires à 3 électrons, en particulier un ligand dérivé de I'acétylacétone, d'un (3-cétoester, d'un ester malonique, d'un composé allylé, d'un carbamate, d'un dithiocarbamate, d'un acide carboxylique. La définition des ligands est tirée de l'ouvrage Chimie Organométallique de Didier Astruc, publié en 2000 par EDP Sciences, Cf. notamment Chapitre 1, Les complexes monométalliques , pages 31 et suivantes. Par groupe alcoxy, on entend plus particulièrement un groupe OR dans lequel R est un alkyle linéaire ou ramifié en C1-C13, notamment C1- C8, de préférence C1-C4, ou un cycloalkyle en C3-C8. Comme composés du V5 répondant à cette définition, on peut citer à titre d'exemple les trialcoxylates de vanadyle, de préférence les suivants: [(CH3)2CHO]3VO (oxotriisoproxyde de vanadium), (CH3CH2O)3VO, [(CH3)3CO]3VO, [(CH3CH2) (CH3)CHO]3VO, [(CH3)2(CH2)CHO]3VO. Comme atome d'halogène, on peut citer Cl, Br et F, et l'on préfère CI. Comme dérivé de l'acétylacétone ou d'un composé allylé, on peut citer notamment les radicaux acétylacétonato (CH30OCHCOCH3) et allyle (CH2=CH-CH2). Dans un autre mode de réalisation, le composé E' est un composé du V4, et en particulier un composé de formule (E'2) : X2VO dans laquelle les radicaux X, identiques ou différents, sont choisis parmi: les ligands radicalaires X à 1 électron, notamment alcoxy ou atome d'halogène, comme décrit supra, et les ligands LX radicalaires à 3 électrons, en particulier un ligand dérivé de l'acétylacétone, d'un [3-cétoester, d'un ester malonique, d'un composé allylé, d'un carbamate, d'un dithiocarbamate, d'un acide carboxylique. A titre d'exemple d'un tel composé (E'2), on peut citer VOHa2 (Ha= halogène, e.g. Br, F, CI), notamment VOCl2, [(CH3)2CHO]2VO, (CH3CH2O)2VO, [(CH3)3CO]2VO, [(CH3CH2)(CH3)CHO]2VO, [(CH3)2(CH2)CHO]2V0. Comme dérivé de l'acétylacétone ou d'un composé allylé, on peut citer notamment les radicaux acétylacétonato (CH3OOCHCOCH3) et allyle (CH2=CH-CH2). Dans un autre mode de réalisation, le composé E' est un composé du V4 de formule (E'3) : VX4 dans laquelle les X, identiques ou différents, sont choisis parmi les halogènes, notamment Br, F ou Cl, et les alcoxy OR avec R représentant notamment un alkyle linéaire ou ramifié en C1-C13, notamment C1-C8, de préférence C1-C4 ou un cycloalkyle en C3-C8. A titre d'exemple d'un tel composé du vanadium (E'3), on peut citer les composés suivants: [(CH3)2CHO]4V, (CH3O)4V, (CH3CH2O)4V, [(CH3) 3CO]4V, [(CH3CH2)(CH3)CHO]4V, [(CH3)2(CH2)CHO]4V. Dans encore un autre mode de réalisation, le composé E' est un composé du V3, et en particulier un composé de formule (E'4) : XVO dans laquelle le radical X est un ligand LX radicalaire à 3 électrons, en particulier un ligand dérivé de l'acétylacétone, d'un f3-cétoester, d'un ester malonique, d'un composé allylé, d'un carbamate, d'un dithiocarbamate, d'un acide carboxylique. Comme dérivé de l'acétylacétone ou d'un composé allylé, on peut citer notamment les ligands acétylacétonato (CH3COCHCOCH3) et allyle (CH2=CH-CH2). Dans encore un autre mode de réalisation, le composé E' (E'5) est un composé du V5 avec des ligands L2X radicalaires à 5 électrons, notamment diényles, en particulier cyclopentadiényle, e.g. (C5H5)2V ou (C5H5)2VCl2. Le composé du titane E" peut être un dérivé organique du titane choisi dans le groupe constitué par: + des monomères E"1 de formule: Ti[(OCH2CH2)cOR7]4 dans laquelle: les substituants R7, identiques ou différents, représentent chacun un radical alkyle, linéaire ou ramifié, en C1 à C12; c représente zéro, 1 ou 2; de préférence avec les conditions selon lesquelles, quand le symbole c représente zéro, le radical alkyle R7 possède de 2 à 12 atomes de carbone, et quand le symbole c représente 1 ou 2, le radical alkyle R7 possède de 1 à 4 atomes de carbone; + des polymères E"2 découlant de l'hydrolyse partielle des monomères E"1 dans laquelle le symbole R7 a la signification précitée avec le symbole c représentant zéro. On peut mentionner, à titre d'exemples de symboles R7 dans les dérivés organiques du titane E"1, les radicaux: méthyle, éthyle, propyle, isopropyle, butyle, isobutyle, hexyle, éthyl-2 hexyle, octyle, décyle et dodécyle. Comme exemples concrets de monomères E"1, peuvent être cités: le titanate d'éthyle, le titanate de propyle, le titanate d'isopropyle, le titanate de butyle, le titanate d'éthyl-2 hexyle, le titanate d'octyle, le titanate de décyle, le titanate de dodécyle, le titanate de (3- méthoxyéthyle, le titanate de t -éthoxyéthyle, le titanate de 11- propoxyéthyle, le titanate de formule Ti[(OCH2CH2)2OCH3]4. Comme exemples concrets de polymères E"2 provenant de l'hydrolyse partielle des titanates monomères, peuvent être cités: les polymères E"2 provenant de l'hydrolyse partielle des titanates d'isopropyle, de butyle ou d'éthyl-2 hexyle. Pour la réalisation de l'invention, comme composé du titane, on utilise de préférence les titanates monomères E"1 suivants, pris seuls ou en mélange: le titanate d'éthyle, le titanate de propyle, le titanate d'isopropyle, le titanate de butyle (n-butyle). La composition selon l'invention peut comprendre: de 0,01 à 1 % en poids de vanadium métal, de préférence de 0,05 à 0,3 osa de 0,01 à 1 % en poids de titane métal, de préférence de 0,03 à 0,25 %, ces pourcentages étant exprimés par rapport au poids de la composition totale. Le catalyseur peut être à l'état solide ou liquide. Il peut être incorporé seul ou dans un solvant anhydre approprié, par exemple une huile silicone. La composition selon l'invention possède toutes les propriétés intéressantes et propres à ce type de produit et présente au surplus une cinétique de réticulation rapide en surface et à coeur même en présence d'un POS alcoxy et/ou d'une charge à base de carbonate. Elle peut être utilisée pour produire des pièces en élastomère ayant les épaisseurs classiques, à savoir notamment des épaisseurs allant de 0,5 ou 1 mm à quelques centimètres. Typiquement dans le domaine des joints, l'épaisseur peut être comprise entre 0,01 et 2 cm. En outre, la composition selon l'invention est économique et conduit à des élastomères réticulés doués de propriétés mécaniques avantageuses et adhérant sur de nombreux supports. La composition selon l'invention correspond à une forme de réalisation dans laquelle le constituant essentiel, à savoir le POS A est fonctionnalisé au niveau de ses extrémités (généralement initialement porteuses de fonctions hydroxyles) par des radicaux de fonctionnalisation Rf provenant d'un silane réticulant C. Les OH du précurseur du POS A ont réagi avec les Rf du silane réticulant C, par condensation. Le POS A est fonctionnalisé selon des techniques connues de l'homme du métier. Ce POS A fonctionnalisé correspond à une forme stable en absence d'humidité, du mastic monocomposant ici considéré. En pratique, cette forme stable est celle de la composition conditionnée en cartouches hermétiquement fermées, qui seront ouvertes par l'opérateur lors de l'utilisation et qui lui permettront d'appliquer le mastic sur tous les supports souhaités. Le précurseur hydroxylé A' du POS A fonctionnalisé Rf est généralement un 25 polydiorganosiloxane a,c)-hydroxylé de formule: (A') HO i-O H _n avec R' et n tel que défini ci-dessus dans la formule (A). L'éventuelle résine POS B fonctionnalisée Rf peut être produite de la même façon que le POS A fonctionnalisé Rf , par condensation avec un silane réticulant C porteur de 30 radicaux de fonctionnalisation Rf . Le précurseur de la résine POS B fonctionnalisée Rf peut être une résine POS B' hydroxylée répondant à la définition donnée ci-dessus pour B à la différence qu'une partie des radicaux R' correspondent à des OH. La composition selon l'invention peut être du type acide (acétoxy.. .) ou bien 5 encore du type neutre (enoxy, oxime, alcoxy...). Selon une disposition préférée de l'invention, la composition silicone concernée est plutôt de type neutre, par exemple oxime ou alcoxy, ce qui signifie que les substituants de fonctionnalisation Rfo des formules A, B et C, identiques ou différents, représentent chacun: É un reste oxime de formule: (R3)2 C N--0 avec R3 représentant indépendamment, un alkyle linéaire ou ramifié en C1 à Cg; un cycloalkyle en C3 à Cg, un alcényle en C2-C8, de préférence sélectionné dans le groupe comprenant: méthyle, éthyle, propyle, butyle, vinyle, allyle; É et/ou un reste alcoxy de formule: R40(CH2CH2O)b avec R4 représentant indépendamment, un alkyle linéaire ou ramifié en ci à C8; un cycloalkyle en C, à C$ ; de préférence sélectionné dans le groupe comprenant: méthyle, éthyle, propyle, butyle et méthylglycol, et b=0ou1. Dans un mode plus préféré de réalisation de l'invention, les substituants de fonctionnalisation Rf0 sont de type alcoxy et répondent à la formule R40(OCH2CH2)b telle que définie ci-dessus. Parmi les auxiliaires H ou additifs particulièrement intéressants pour la composition selon l'invention, on citera les promoteurs d'adhérence. Ainsi la composition POS selon l'invention peut comprendre au moins un promoteur d'adhérence H1, en particulier non nucleophile et non aminé, ou alors il s'agit d'une amine tertiaire, de préférence choisi parmi les composés organosiliciques portant à la fois: un ou des groupes hydrolysables liés à l'atome de silicium et un ou des groupes organiques substitués par des radicaux choisis dans le groupe des radicaux (méth) acrylate, époxy, et alcényle, et plus préférentiellement encore dans le groupe comportant: 20 (1) (2) le vinyltriméthoxysilane (VTMO), le 3-g lycidoxypropyl-triméthoxysilane (GLYMO), le méthacryloxypropyltriméthoxysilane (MEMO), le propyltriméthoxysilane, le méthyltriméthoxysilane, l'éthyltriméthoxysilane, le vinyltriéthoxysilane, le méthyltriéthoxysilane, le propyltriéthoxysilane, le tétraéthoxysilane, le tétrapropoxysilane, le tétraisopropoxysilane, ou des oligomères polyorganosiloxaniques contenant de tels groupes organiques à une teneur supérieure à 20%. On peut aussi utiliser comme promoteur d'adhérence un silicate portant un ou des groupes hydrolysables, notamment groupes alkyles, typiquement de 1 à 8 C. On peut citer les silicates de propyle, les silicates d'isopropyle et les silicates d'éthyle. Les silicates peuvent être polycondensés ou non. Pour détailler un peu plus la nature des éléments constitutifs de la composition selon l'invention, il importe de préciser que les substituants R1 des polymères POS A fonctionnalisés, des résines B fonctionnalisées Rf et des polymères D facultatifs non fonctionnalisés peuvent être sélectionnés dans le groupe formé par: - les radicaux alkyles et halogénoalkyles ayant de 1 à 13 atomes de carbone, - les radicaux cycloalkyles et halogénocycloalkyles ayant de 5 à 13 atomes de carbone, les radicaux alcényles ayant de 2 à 8 atomes de carbone, les radicaux aryles et halogénoaryles mononucléaires ayant de 6 à 13 atomes de carbone, les radicaux cyanoalkyles dont les chaînons alkyles ont de 2 à 3 atomes de carbone, 30 les radicaux méthyle, éthyle, propyle, isopropyle, n-hexyle, phényle, vinyle et 3,3,3-trifluoropropyle étant particulièrement préférés. Plus précisément encore, et à titre non limitatif, les substituants R' mentionnés ci-dessus pour les polymères POS A et D (facultatifs) comprennent: - les radicaux alkyles et halogénoalkyles ayant de 1 à 13 atomes de carbone tels que 35 les radicaux méthyle, éthyle, propyle, isopropyle, butyle, pentyle, hexyle, éthyl-2 10 hexyle, octyle, décyle, trifluoro-3,3,3 propyle, trifluoro-4,4,4 butyle, pentafluoro-4,4,4,3,3 butyle, les radicaux cycloalkyles et halogénocycloalkyles ayant de 5 à 13 atomes de carbone tels que les radicaux cyclopentyle, cyclohexyle, méthylcyclohexyle, propylcyclohexyle, difluoro-2,3 cyclobutyle, difluoro-3,4 méthyl-5 cycloheptyle, les radicaux alcényles ayant de 2 à 8 atomes de carbone tels que les radicaux vinyle, allyle, butène-2-yle, les radicaux aryles et halogénoaryles mononucléaires ayant de 6 à 13 atomes de carbone tels que les radicaux phényle, tolyle, xylyle, chlorophényle, dichlorophényle, trichlorophényle, les radicaux cyanoalkyles dont les chaînons alkyles ont de 2 à 3 atomes de carbone tels que les radicaux 3-cyanoéthyle et y-cyanopropyle. A titre d'exemples concrets de motifs siloxyle D: (R1)2SiO212 présents dans les diorganopolysiloxanes A fonctionnalisés Rf de formule (A) et dans les 15 diorganopolysiloxanes non réactifs D facultatifs de formule (D), on peut citer: (CH3)2SiO, CH3(CH2=CH)SiO, CH3(C6H5)SiO, (C6H5)2SiO, CF3CH2CH2(CH3)SiO, NC-CH2CH2(CH3)SiO, NC-CH(CH3)CH2(CH2=CH) SiO, NC-CH2CH2CH2(C6H5)SiO. II doit être compris que, dans le cadre de la présente invention, on peut utiliser comme polymères fonctionnalisés A de formule (A) un mélange constitué de plusieurs polymères -de préférence initialement hydroxylés, puis fonctionnalisés Rf -, qui diffèrent entre eux par la valeur de la viscosité et/ou la nature des substituants liés aux atomes de silicium. II doit être indiqué de plus que les polymères fonctionnalisés A de formule (A) peuvent éventuellement comprendre des motifs siloxyle T de formule R1SiO312 et/ou des 30 motifs siloxyles Q: SiO412, dans la proportion d'au plus 1 % (ce % exprimant le nombre de motifs T et/ou Q pour 100 atomes de silicium). Les mêmes remarques s'appliquent aux polymères non fonctionnalisés et non réactifs D (facultatifs) de formule (D). Les substituants R1 des polymères fonctionnalisés A et des polymères non réactifs et non fonctionnalisés D (facultatifs) avantageusement utilisés, du fait de leur disponibilité dans les produits industriels, sont les radicaux méthyle, éthyle, propyle, isopropyle, n- hexyle, phényle, vinyle et 3,3,3-trifluoropropyle. Plus avantageusement, au moins 80 % en nombre de ces substituants sont des radiaux méthyle. On met en oeuvre des polymères fonctionnalisés A ayant une viscosité dynamique à 25 C allant de 500 à 1.000.000 mPa.s et, de préférence, allant de 2.000 à 200.000 mPa.s. S'agissant des polymères non fonctionnalisés D (facultatifs), ils présentent une 10 viscosité dynamique à 25 C allant de 10 à 200.000 mPa.s et, de préférence allant de 50 à 150.000 mPa.s. Les polymères non réactifs et non fonctionnalisés D, quand on les utilise, peuvent être introduits en totalité ou en plusieurs fractions et à plusieurs stades ou à un seul stade de la préparation de la composition. Les éventuelles fractions peuvent être identiques ou différentes en termes de nature et/ou de proportions. De préférence, D est introduit en totalité à un seul stade. Comme exemples de substituants R1 des résines POS B fonctionnalisées Rf qui conviennent ou qui sont avantageusement utilisés, on peut citer les divers radicaux R1 du type de ceux mentionnés nommément ci-avant pour les polymères fonctionnalisés A. Ces résines silicones sont des polymères polyorganosiloxanes ramifiés bien connus dont les procédés de préparation sont décrits dans de nombreux brevets. Comme exemples concrets de résines utilisables, on peut citer les résines MQ, MDQ, TD et MDT. De préférence, comme exemples de résines utilisables, on peut citer les résines POS B fonctionnalisées Rf ne comprenant pas, dans leur structure, de motif Q. De manière plus préférentielle, comme exemples de résines utilisables, on peut citer les résines TD et MDT fonctionnalisées comprenant au moins 20 % en poids de motifs T et ayant une teneur pondérale en groupement Rf allant de 0,3 à 5 %. De manière encore plus préférentielle, on utilise des résines de ce type, dans la structure desquelles au moins 80 % en nombre des substituants R1 sont des radicaux méthyle. Les groupements fonctionnels Rf des résines B peuvent être portés par les motifs M, D et/ou T. Concernant les POS A fonctionnalisés et les réticulants C, on peut citer à titre d'exemples concrets de substituants R2 qui conviennent particulièrement, les mêmes radicaux que ceux mentionnés nommément ci-avant pour les substituants R' des polymères fonctionnalisés A. S'agissant des substituants R3, R4, R5 constitutifs des radicaux de fonctionnalisation Rf , on mentionnera que les radicaux alkyles en C1-C4, tels que les radicaux méthyle, éthyle, propyle, isopropyle et n-butyle, s'avèrent plus spécialement appropriés. Selon le mode préféré de réalisation de la composition, selon l'invention, les radicaux Rf utilisé pour la fonctionnalisation du POS initialement hydroxylé sont de type alcoxy et plus préférentiellement encore sont issus de réticulants silanes C choisis dans le groupe comprenant Si(OCH3)4 Si(OCH2CH3)4 Si(OCH2CH2CH3)4 (CH3O)3SiCH3 (C2H5O) 3SiCH3 (CH3O)3Si(CH=CH2) (C2H5O)3Si(CH=CH2) (CH3O)3Si(CH2-CH=CH2) (CH3O) 3Si[CH2-(CH3)C=CH2] (C2H5O)3Si(OCH3) Si(OCH2-CH2-OCH3)4 CH3Si(OCH2-CH2- OCH3)3 (CH2=CH)Si(OCH2CH2OCH3)3 C6H5Si(OCH3)3 C6H5Si(OCH2-CH2-OCH3)3. Suivant un mode de réalisation de l'invention, la composition comprenant 25 le POS A et le catalyseur, peut aussi comprendre au moins un réticulant C comme décrit supra. La charge F peut être présente en une quantité allant de 5 à 50 % en poids par rapport à la composition totale, de préférence entre 15 et 40 %. Suivant une première modalité, la charge F comprend au moins une charge à base de carbonate servant de charge de renfort ou de charge semirenforçante. Par charge à base de carbonate, on entend une charge comprenant au moins un carbonate de métal alcalin ou alcalino-terreux. Il s'agira de préférence d'un carbonate de métal alcalino-terreux, préférentiellement de calcium. Sont de préférence employées de telles charges ayant une taille moyenne de particules inférieure ou égale à 0,5 pm. On peut notamment utiliser des carbonates industriels tels que les carbonates de précipitation, e.g. carbonate de calcium de précipitation. Dans ces conditions, on peut avoir accès à des carbonates dont la taille moyenne de particules est généralement inférieure au pm, notamment inférieure ou égale à 0,5 pm. Ces carbonates de précipitation peuvent avoir alors une surface spécifique BET élevée, supérieure à 5 m2lg. De préférence, on emploie de tels carbonates ayant une taille moyenne de particules ou granulométrie inférieure ou égale à 0,1 pm, plus préférentiellement comprise entre 0,01 et 0,1 pm, et de préférence une surface spécifique BET allant de 10 à 70 m2lg, préférentiellement de 15 à 30 m2/g. Les carbonates utilisés peuvent contenir une certaine quantité d'humidité résiduelle d'hydratation, qui est généralement de l'ordre de 0,1 à 0,6 %. De manière particulièrement préférée, comme cela est connu en soi pour améliorer la dispersabilité des carbonates dans un milieu hydrophobe, les carbonates selon l'invention sont traités, en particulier par des acides gras carboxyliques comme par exemple l'acide stéarique. Suivant une deuxième modalité, la charge F comprend au moins une charge siliceuse de renfort, et notamment une silice amorphe. A titre de silice amorphe susceptible d'être mise en oeuvre dans l'invention, conviennent toutes les silices précipitées ou pyrogénées (ou silices de combustion) connues de l'homme de l'art. Bien entendu, on peut utiliser aussi des coupages de différentes silices. Ces silices peuvent avoir une taille moyenne de particules inférieure ou égale à 0,1 pm. On préfère les silices de précipitation sous forme de poudre, les silices de combustion sous forme de poudre ou leurs mélanges; leur surface spécifique BET est généralement supérieure à 40 m2/g et, de préférence, comprise ente 100 et 300 m2/g; à titre plus préférentiel, on utilise les silices de combustion sous forme de poudre. Ces charges siliceuses peuvent être modifiées en surface par traitement avec les divers composés organosiliciques habituellement employés pour cet usage. Ainsi ces composés organosiliciques peuvent être des organochlorosilanes, des diorganocyclopolysiloxanes, des hexaorganodisiloxanes, des hexaorganodisilazanes ou des diorganocyclopolysilazanes (brevets FR 1 126 884, FR 1 136 885, FR 1 236 505, GB 1 024 234). Les charges traitées renferment, dans la plupart des cas, de 3 à 30 % de leur poids de composés organosiliciques. Comme autres charges siliceuses, on peut citer le quartz et les silices ou terres de diatomées, ayant notamment une taille moyenne de particules inférieures ou égales à 0,1 pm. Dans la présente demande, la viscosité des huiles est une viscosité dynamique 5 newtonienne à 25 C mesurée à l'aide d'un viscosimètre BROOKFIELD selon les indications de la norme AFNOR NFT 76102 de mai 1982. La surface spécifique BET est déterminée selon la méthode BRUNAUER, EMMET, TELLER décrite dans The Journal of American Chemical Society, Vol. 80, page 309 (1938) correspondant à la norme AFNOR NFT 45007 de novembre 1987. Une combinaison de charge à base de carbonate et de charge siliceuse en particulier silice, entre aussi dans le cadre de l'invention. Dans le cadre de la présente invention, on peut utiliser ou associer d'autres charges, telles que des charges de bourrage ou des charges semi-renforçantes. On peut citer les charges blanches opacifiantes, telles que des oxydes de titane ou d'aluminium, des noirs de fumées; le quartz broyé, les silices de diatomées, l'argile calcinée, l'oxyde de titane du type rutile, les oxydes de fer, de zinc, de chrome, de zirconium, de magnésium, les différentes formes d'alumine (hydratée ou non), le nitrure de bore, le lithopone, le métaborate de baryum, la poudre de liège, la sciure de bois, les phtalocyanines, les fibres minérales et organiques, les polymères organiques (polytétrafluoroéthylène, polyéthylène, polypropylène, polystyrène, polychlorure de vinyle). En pratique, ces charges additionnelles peuvent se présenter sous la forme de produits minéraux et/ou organiques plus grossièrement divisés, de taille moyenne de particule supérieure à 0,1 pm, en particulier supérieure à 1 pm et généralement de l'ordre de 10 à plusieurs dizaines de pm. On peut utiliser des carbonates naturels tels que le carbonate naturel de calcium, dont la taille de particules est généralement supérieure au pm, et l'on préfère dans le cadre de la présente invention ceux dont la taille moyenne de particules est inférieure ou égale à 10 pm, e.g. comprise entre 1 et 10 pm. L'introduction des charges a pour but de conférer de bonnes caractéristiques 30 mécaniques et rhéologiques aux élastomères découlant du durcissement des compositions conformes à l'invention. En combinaison avec ces charges peuvent être utilisés des pigments minéraux et/ou organiques ainsi que des agents améliorant la résistance thermique (sels et oxydes de terres rares tels que les oxydes et hydroxydes cériques) et/ou la résistance à la flamme des élastomères. Parmi les agents améliorant la résistance à la flamme peuvent être cités les dérivés organiques halogénés, les dérivés organiques du phosphore, les dérivés du platine tels que l'acide chloroplatinique (ses produits de réaction avec des alcanols, des éthers-oxydes), les complexes chlorure platineux-oléfines. Selon une caractéristique préférée de l'invention, la composition POS 5 monocomposant comporte: - 100 parties en poids de diorganopolysiloxane(s) linéaire(s) A fonctionnalisé(s) par Rf , de 0 à 30, de préférence de 5 à 15, parties en poids de résine(s) hydroxylée(s) B, de 2 à 15, de préférence de 3,5 à 12, parties en poids de réticulant(s) C, - de 0 à 60, de préférence de 5 à 60, parties en poids de diorganopolysiloxane(s) 10 linéaire(s) non fonctionnalisé(s) et non réactif(s) D, de 0,1 à 10 de préférence de 0,5 à 6 parties en poids de catalyseur de réticulation/durcissement E' + E" de 2 à 250, de préférence de 10 à 200, parties en poids de charge, e.g. de charge à base de carbonate et/ou silice F, et de 0 à 20, notamment de 0,1 à 20, de préférence de 0,1 à 10, parties en poids de promoteur d'adhérence H. D'autres agents auxiliaires et additifs H usuels peuvent être incorporés à la composition selon l'invention; ceux-ci sont choisis en fonction des applications dans lesquelles sont utilisées lesdites compositions. Les compositions conformes à l'invention durcissent à température ambiante et notamment à des températures comprises entre 5 et 35 C en présence d'humidité. Ces compositions peuvent être employées pour de multiples applications comme le jointoiement dans l'industrie du bâtiment, l'assemblage et le collage de matériaux les plus divers (métaux; matières plastiques comme par exemple le PVC, le PMMA; les caoutchoucs naturels et synthétiques; bois; carton; faïence; brique; verre; pierre; béton; éléments de maçonnerie), et ceci aussi bien dans le cadre de l'industrie du bâtiment que dans celui des industries de l'automobile, de l'électroménager et de l'électronique. Selon un autre de ses aspects, la présente invention a également pour objet un élastomère, en particulier élastomère susceptible d'adhérer sur différents substrats, obtenu par réticulation et durcissement de la composition de mastic silicone monocomposant décrite ci-dessus, contenant un composé du vanadium et un composé du titane, comme décrit supra. Les compositions organopolysiloxanes monocomposant conformes à la présente 35 invention sont préparées à l'abri de l'humidité en opérant dans un réacteur fermé, muni d'une agitation, dans lequel on peut au besoin faire le vide, puis remplacer éventuellement l'air chassé par un gaz anhydre, par exemple par de l'azote. A titre d'exemples d'appareillages, on peut citer: les disperseurs lents, les malaxeurs à pale, à hélice, à bras, à ancre, les malaxeurs planétaires, les malaxeurs à crochet, les extrudeuses à vis unique ou à plusieurs vis. L'invention a encore pour objet l'utilisation d'un composé du vanadium et d'un composé du titane comme catalyseur d'une composition polyorganosiloxane (POS) stable au stockage en l'absence d'humidité et réticulant, en présence d'eau, en élastomère, composition comprenant au moins un polyorganopolysiloxane POS linéaire réticulable et une charge de renfort et/ou une charge semi-renforçante et/ou une charge de bourrage, en particulier une charge à base de carbonate, le POS présentant des extrémités fonctionnalisées non-hydroxylées, notamment des extrémités de type alcoxy, oxime, acyle et/ou énoxy, de préférence alcoxy, la composition étant essentiellement, de préférence totalement, dépourvue de POS à extrémités hydroxylées. Dans le cadre de cette utilisation, les composés du vanadium et du titane, le POS, la charge et les éventuels autres constituants, dans leurs diverses modalités, sont tels que décrits supra. L'invention sera mieux comprise à l'aide des exemples non limitatifs qui suivent. EXEMPLES Exemple comparatif 1: Formulation d'un RTV1 catalysé par un catalyseur à base 20 de titane Dans la cuve d'un mélangeur uniaxial papillon sont chargés 677 g d'huile polydiméthylsiloxane a, -hydroxylée de viscosité d'environ 20000 mPa.s, 66 g d'huile polydiméthylsiloxane a, co-triméthylsilylée de viscosité d'environ 100 mPa.s, 55 g d'une base colorante noire (cette base colorante est constituée de 83% d'huile polydiméthylsiloxane am-triméthylsilylée et de 17% de noir de carbone), 7, 42 g de Breox B225 , agent thixotropant commercialisé par la société Laporte Performance Chemicals et 67,6 g de vinyltriméthoxysilane. L'ensemble est mélangé à 140 t/min pendant environ min et 6 g d'un catalyseur de fonctionnalisation à base de lithine sont introduits dans la cuve. On laisse la réaction de fonctionnalisation se produire pendant 5 min sous agitation à 330 t/min. Puis, 28,9 g de silice amorphe commercialisée par la société Degussa sous la dénomination AE150 sont incorporés d'abord à vitesse d'agitation réduite (140 t/min), puis plus rapide (330 t/min pendant 5 min) pour parfaire sa dispersion dans le mélange. On ajoute alors 421 g de carbonate de calcium traité, commercialisé par Solvay sous la dénomination Winnofil SPM . Le carbonate de calcium est dispersé dans la formulation sous agitation vive (330 t/min) pendant 6 min. Le mélange subit alors une première phase de dévolatilisation de 6 min sous un vide d'environ 60 mbar et sous agitation modérée (140 t/min). Sont alors additionnés 23 g d'un mélange contenant 16,7% en masse de méthacryloxypropyltriméthoxysilane (MEMO) et 83,3% de titanate de butyle (TBOT). Après 4 min de mélange à 330 t/min, le milieu est dévolatilisé une deuxième fois pendant 6 min, sous un vide d'environ 60 mbar et sous agitation réduite à 140 t/min avant d'être conditionné en cartouches. Les caractéristiques de cette formulation ainsi obtenue sont rassemblées dans le tableau 1 sous la référence comparatif . Exemple 2: Formulation d'un RTV1 co-catalysé Plusieurs essais 1 à 6 ont été réalisés avec un système co-catalytique à base de titane et de vanadium. Ils suivent tous le même mode opératoire que l'exemple 1. Ils ne diffèrent que par la composition du mélange introduit après la première phase de dévolatilisation. Ce mélange comprend du MEMO, du TBOT et de l'oxotriisopropoxyde de vanadium en proportions telles qu'il conduit à des formulations dont les teneurs respectives en chacun de ces trois constituants sont répertoriées dans le tableau 1. Dans ce tableau, sont également reportées les teneurs de ces constituants dans la formulation de l'exemple comparatif 1, lorsqu'ils sont présents. Tableau 1: Référence de l'essai % MEMO % TBOT % tri-isopropoxyde de vanadium comparatif 0,29 1,4 0 1 0,29 1,4 0,98 2 0,29 1,02 0,73 3 0,29 0,68 0,49 4 0,29 1,36 0,49 0,29 0,68 0,98 6 0,29 1,36 0,98 Résultats: les résultats caractérisant la cinétique de réticulation de l'ensemble des formulations sont résumés dans le tableau 2. Les caractéristiques qui permettent de juger de la cinétique de réticulation sont au nombre de trois: Le Temps de Formation de Peau (TFP) qui qualifie la vitesse de prise en surface. La Dureté Shore A à 24 heures (DSA 24h) - La Dureté Shore A à 7 jours (DSA 7j) Les deux dernières donnent une image globale de l'état d'avancement de formation du réseau élastomère respectivement à 24 heures et 7 jours. Leur rapport est directement représentatif de la cinétique de réticulation, pour une formulation donnée. Tableau 2: Référence Type de TFP (mn) DSA 24h DSA 7j DSA 24hIDSA 7j catalyse comparatif Ti 23 34 37 0,92 1 TiN 3 31 40 0,78 2 TiN 5 32 41 0,78 3 TiN 11 29 40 0,73 4 TiN 11 32 40 0,80 TiN 4 33 41 0,81 6 TiN 4 32 41 0,78 Il apparaît clairement au vu du tableau 2 que l'utilisation d'un système cocatalytique à base de Ti et de V permet d'améliorer la cinétique de réticulation. Ainsi, la catalyse Titane seul permet une construction efficace du réseau vue au travers de l'évolution de la DSA, mais souffre d'une lenteur rédhibitoire de la prise en surface. L'association des deux métaux aboutit à une amélioration nette de la prise en surface avec une bonne évolution de la DSA. Il doit être bien compris que l'invention définie par les revendications annexées n'est pas limitée aux modes de réalisation particuliers indiqués dans la description ci-dessus, mais en englobe les variantes qui ne sortent ni du cadre ni de l'esprit de la présente invention. REVENDICATIONS 1- Composition polyorganosiloxane (POS) monocomposant stable au stockage en l'absence d'humidité et réticulant, en présence d'eau, en élastomère, composition comprenant au moins un polyorganopolysiloxane POS linéaire réticulable, une charge et un catalyseur de réticulation, le POS présentant des extrémités fonctionnalisées de type alcoxy, oxime, acyle et /ou énoxy, de préférence alcoxy, la composition étant essentiellement dépourvue de POS hydroxylés et étant caractérisée en ce que le catalyseur comprend un composé du vanadium et un composé du titane. 2- Composition selon la revendication 1, caractérisée en ce qu'elle comprend: -A- au moins un polyorganopolysiloxane linéaire réticulable A de formule: (R2)a[Rf 0]3_aSi-O R1 Si(R2)a[Rf o]3-a (A) dans laquelle: les substituants R1, identiques ou différents, représentent chacun un radical 15 monovalent hydrocarboné saturé ou non en C1 à C13, substitué ou non substitué, aliphatique, cyclanique ou aromatique; les substituants R2, identiques ou différents, représentent chacun un radical monovalent hydrocarboné saturé ou non en C1 à C13, substitué ou non substitué, aliphatique, cyclanique ou aromatique; les substituants de fonctionnalisation RfO, identiques ou différents, représentent chacun: É un reste oxime de formule: (R3)2 C N O avec R3 représentant indépendamment, un alkyle linéaire ou ramifié en 25 C1 à c8; un cycloalkyle en C3 à c8, un alcényle en C2-C8, É un reste alcoxy de formule: R40(CH2CH2O)b avec R4 représentant indépendamment, un alkyle linéaire ou ramifié en ci à Cg; un cycloalkyle en C3 à Cg et b = 0 ou 1; É un reste acyle de formule: O R5 C O avec R5 représentant un radical monovalent hydrocarboné saturé ou non en C1 à C13, ramifié ou non, substitué ou non substitué, aliphatique, cyclanique ou aromatique, É un reste énoxy de formule: R6R6C=CR6-O- avec les R6, identiques ou différents, représentant l'hydrogène ou un radical monovalent hydrocarboné saturé ou non en C1 à 013, ramifié ou non, substitué ou non substitué, aliphatique, cyclanique ou aromatique, n a une valeur suffisante pour conférer au POS A une viscosité dynamique à 25 C allant de 500 à 1.000.000 mPa.s; a est zéro ou 1; -B éventuellement au moins une résine polyorganosiloxane B fonctionnalisée par au moins un radical Rf0 répondant à la définition donnée supra et présentant, dans sa structure, au moins deux motifs siloxyles différents choisis parmi ceux de formules (R1)3SiO1/2 (motif M), (R1)2SiO2/2 (motif D), R1SiO3/2 (motif T) et SiO2 (motif Q), l'un au moins de ces motifs étant un motif T ou Q, les radicaux R1, identiques ou différents, ayant les significations données supra à propos de la formule (A), ladite résine ayant une teneur pondérale en radicaux fonctionnels Rf allant de 0,1 à 10 %, étant entendu qu'une partie des radicaux R' sont des radicaux Rf ; -C éventuellement au moins un réticulant C de formule: (R2)aSi fRf ]4-a avec R2, Rf et a étant tels que définis ci-dessus, -D éventuellement au moins un polydiorganosiloxane D linéaire non réactif et non fonctionnalisé Rf et de formule: R' (R')3SIO Si-0 - Si(RI)3 (D) 1 R' m dans laquelle: 10 les substituants R1, identiques ou différents, ont les mêmes significations que celles données ci-avant pour le polyorganosiloxane A de formule (A) ; - m a une valeur suffisante pour conférer au polymère de formule (D) une viscosité dynamique à 25 C allant de 10 à 200.000 mPa.s; -E- une quantité efficace d'un composé du vanadium E' et d'un composé du titane E" comme catalyseur ou accélérateur de réticulation; -F une charge F; -H éventuellement au moins un agent auxiliaire H. 3. Composition selon la revendication 1 ou 2, dans laquelle le POS A possède des extrémités alcoxy. 4. Composition selon la revendication 1, 2 ou 3, dans laquelle la charge F comprend une charge de renfort ou semi-renforçante siliceuse ou à base de carbonate. 5. Composition selon l'une des revendications 1 à 4, caractérisée en ce que le composé du vanadium est un trialcoxylate de vanadyle. 6. Composition selon l'une des revendications 1 à 4, caractérisée en ce que le composé du vanadium est/ choisi parmi: [(CH3)2CHO]3VO (CH3CH2O)3VO, [(CH3)3C0]3V0, [(CH3CH2)(CH3)CHO]3VO, [(CH3)2(CH2)CHO]3VO, VOCl2, [(CH3)2CHO]2VO, (CH3CH2O)2VO, [(CH3)3CO]2VO, [(CH3CH2)(CH3)CHO]2VO, [(CH32(CH2)CHO]2V0, [(CH32CHO]4V, (CH3O)4V, (CH3CH2O)4V, [(CH3)3CO]4V, [(CH3CH2)(CH3)CHO]4V, [(CH3)2(CH2)CHO]4V. 7. Composition selon l'une des revendications 1 à 6, caractérisée en ce que le composé de titane répond à la formule suivante: Ti[(OCH2CH2) cOR']4 dans laquelle: - les substituants R7, identiques ou différents, représentent chacun un radical alkyle, linéaire ou ramifié, en C, à C12; c représente zéro, 1 ou 2; de préférence avec les conditions selon lesquelles, quand le symbole c représente zéro, le radical alkyle R7 possède de 2 à 12 atomes de carbone, et quand le symbole c représente 1 ou 2, le radical alkyle R7 possède de 1 à 4 atomes de carbone; ou un polymère découlant de l'hydrolyse partielle de ces monomères avec le symbole c représentant zéro. 8. Composition selon la revendication 7, caractérisée en ce que le composé du titane est choisi parmi: le titanate d'éthyle, le titanate de propyle, le titanate d'isopropyle, le titanate de butyle, le titanate d'éthyl-2 hexyle, le titanate d'octyle, le titanate de décyle, le titanate de dodécyle, le titanate de 13-méthoxyéthyle, le titanate de f3éthoxyéthyle, le titanate de f3-propoxyéthyle, le titanate de formule Ti[(OCH2CH2)2OCH3]4, les polymères provenant de l'hydrolyse partielle des titanates d'isopropyle, de butyle ou d'éthyl-2 hexyle. 9. Composition selon l'une des revendications précédentes, caractérisée en ce qu'elle comprend: de 0,01 à 1 % en poids de vanadium métal, de préférence de 0,05 à 0,3 - de 0,01 à 1 % en poids de titane métal, de préférence de 0,03 à 0,25 %. 10. Composition selon l'une quelconque des revendications précédentes, caractérisée en ce que les substituants R1 des polymères POS A fonctionnalisés, des 15 résines B fonctionnalisées Rf et des polymères facultatifs non fonctionnalisés et non réactifs D sont sélectionnés dans le groupe formé par: - les radicaux alkyles et halogénoalkyles ayant de 1 à 13 atomes de carbone, les radicaux cycloalkyles et halogénocycloalkyles ayant de 5 à 13 atomes de carbone, les radicaux alcényles ayant de 2 à 8 atomes de carbone, - les radicaux aryles et halogénoaryles mononucléaires ayant de 6 à 13 atomes de carbone, les radicaux cyanoalkyles dont les chaînons alkyles ont de 2 à 3 atomes de carbone, les radicaux méthyle, éthyle, propyle, isopropyle, n-hexyle, phényle, vinyle et 3,3,3trifluoropropyle étant particulièrement préférés. 11. Elastomère susceptible d'adhérer sur différents substrats et obtenu par réticulation et durcissement de la composition selon l'une quelconque des revendications précédentes.